상기 실시 예 1 ~ 7 과 비 교실 시예 1 ~ 7 의 혼합물 을 회전 형 다발식 타 정기 ( Tableting machine ) 로 이송 하 여 200 ㎏/㎠ 의 압력 으로 압축 성형 하 여 무게 5 g , 지름 2 ㎝, 두께 0 . 8 ㎝ 의 외형 을 갖 는 정제 를 수득 하 는 작업 을 통하 여 정제 가 성형 틀 에서 쉽 게 이 형 되 고 , 상 하 펀치 및 다이 에 혼합물 이 달라붙 는 현상 이 발생 하 는지 를 육안 으로 관찰 하 여 표 3 에 표시 하 였 다 .